다른 양태 에서 , 고무 조성물 은 105 내지 125 phr 의 실리카 , 임의 적 으로 105 내지 120 phr 의 실리카 를 포함 한다 . 이러 한 비교 적 많 은 양 의 실리카 는 본 발명 의 조성물 에서 특히 관심 이 있 는 것 으로 밝혀졌 고 , 특히 개선 된 웨트 견인력 을 가능 하 게 한다 . 실리카 양 의 감소 는 구름 저항 을 개선 할 수 있 다 . 고무 화합물 에 사용 될 수 있 는 , 통상 적 으로 사용 되 는 규소 계 안료 는 , 예 를 들 어 통상 적 인 발열 성 침전 규소 계 안료 ( 실리카 ) 를 포함 한다 . 한 양태 에서 , 침전 실리카 가 사용 된다 . 통상 적 인 규소 계 안료 는 침전 실리카 , 예 를 들 어 가용성 실리케이트 , 예 를 들 어 나트륨 실리케이트 의 산성화 에 의해 수득 된 실리카 일 수 있 다 . 이러 한 통상 적 인 실리카 는 , 예 를 들 어 질소 가스 를 사용 하 여 측정 된 BET 표면적 을 갖 는 것 을 특징 으로 할 수 있 다 . 한 양태 에서 , BET 표면적 은 40 내지 600 m 2 / g 일 수 있 다 . 다른 양태 에서 , BET 표면적 은 80 내지 300 m 2 / g 일 수 있 다 . 표면적 을 측정 하 는 BET 방법 은 문헌 [ Journal of the American Chemical Society , Volume 60 , Page 304 ( 1930 ) ] 에 기술 되 어 있 다 . 통상 적 인 실리카 는 또한 100 내지 400 , 다르 게 는 150 내지 300 의 다이 부틸 프탈 레이트 ( DBP ) 흡수 값 을 갖 는 것 을 특징 으로 할 수 있 다 . 통상 적 인 실리카 는 전자 현미경 에 의해 측정 된 , 예 를 들 어 0 . 01 내지 0 . 05 μ m 의 평균 최종 입자 크기 를 갖 는 것 으로 예상 될 수 있 고 , 상기 실리카 입자 는 크기 가 더 작 거나 더 클 수 도 있 다 . 다양 한 시판 중 인 실리카 , 본원 에서 단지 예 로서 , 비 제한 적 으로 피 피지 인 더스트 리즈 ( PPG Industries ) 로부터 하이 - 실 ( Hi - Sil ) 상표 하 에 명칭 210 , 315 G , EZ 160 G 등 으로 시판 중 인 실리카 ; 솔베이 ( Solvay ) 에서 시판 중 인 실리카 , 예 를 들 어 명칭 Z 1165 MP 및 프리미엄 ( Premium ) 200 MP 등 ; 및 에보 닉 아 게 ( Evonik AG ) 에서 시판 중 인 실리카 , 예 를 들 어 명칭 VN 2 및 울트라 실 ( Ultrasil ) 6000 GR , 9100 GR 등 이 사용 될 수 있 다 . 다른 양태 에서 , 실리카 는 100 내지 250 m 2 / g 의 BET 표면적 을 갖 는다 .